(57)【要約】【課題】  毒性の強いアンモニア化合物のスラッジを生成することなく、アルミ押出材の表面をマット化できるアルミ押出材のマット処理方法を提供する。【解決手段】  フッ化カリウム及びフッ酸濃度をそれぞれ０．１５〜０．３ｍｏｌ／Ｌ、浴温を５０〜７０℃とする加温処理浴に、脱脂処理したアルミ押出材を浸漬処理して、フッ酸のアルミ溶解反応及び溶解アルミとフッ化カリウムによるカリウム氷晶石生成反応を施すことによって、アルミ押出材のマット処理とする。アルミ押出材のダイスマークの消去と表面粗さをＲａ０．９〜１．１とする微細にして美麗なマット化表面を得られる。生成する副産物のスラッジはカリウム氷晶石であり、回収してアルミ精錬等のフラックス剤として再利用できる。スラッジが抱える環境への悪影響のない好ましいマット処理方法とすることが可能となる。【選択図】  図１
2012112011.tif 000002
【特許請求の範囲】
【請求項１】
アルミ押出材表面をマット化するとともに該マット化により有価スラッジを生成する表面処理方法であって、フッ化カリウム及びフッ酸を含有する加温処理浴にアルミ押出材を浸漬することにより、フッ酸のアルミ溶解反応、溶解アルミとフッ化カリウムのカリウム氷晶石生成反応を施すことを特徴とするアルミ押出材のマット処理方法。
【請求項２】
上記加温処理浴におけるフッ化カリウム及びフッ酸濃度をそれぞれ０．１５〜０．３ｍｏｌ／Ｌの範囲とすることを特徴とする請求項１に記載のアルミ押出材のマット処理方法。
【請求項３】
上記加温処理浴における浴温を５０〜７０℃とすることを特徴とする請求項１又は２に記載のアルミ押出材のマット処理方法。
【請求項４】
請求項１乃至３のいずれかによって形成したマット化表面を有するアルミ押出材であって、そのマット化による表面粗さをＲａ０．９〜１．１としてなることを特徴とするマット処理のアルミ押出材。
【請求項５】
請求項１乃至３のいずれかによって生成したカリウム氷晶石を回収することによって構成してなることを特徴とする有価スラッジ。
【請求項６】
上記カリウム氷晶石をアルミ精錬やアルミ鋳造のフラックス用としてなることを特徴とする請求項５に記載の有価スラッジ。
【発明の詳細な説明】
【技術分野】
【０００１】
本発明は、アルミ押出材の表面をマット化し且つマット化によって有価スラッジを生成するようにしたアルミ押出材のマット処理方法に関し、該処理方法でマット処理したアルミ押出材に関し、また、上記処理方法で生成した有価スラッジに関する。
【背景技術】
【０００２】
押出成形によって表出するアルミ押出材表面のダイスマークの抑制乃至消去と表面を全面に亘って艶消し状とするマット化のために、陽極酸化処理、二次電解処理、電着塗装処理等の表面性能確保のための所定の表面処理に先立ち、脱脂処理したアルミ押出材のマット処理を施すことが行われており、下記特許文献１は、フッ化アンモニウム及び硫酸を含有する処理浴に順次アルミ押出材を２回浸漬することにより、上記硫酸とフッ化アンモニウムのアルミ溶解反応、溶解アルミとフッ化アルミニウムの生成反応を施すものとされ、また、特許文献２は、Ｃｕ化合物及び／又はＡｇ化合物及びフッ化水素アンモニウムを含有する処理浴にアルミ押出材を浸漬し又は無機塩類及びフッ化水素アンモニウムを含有する処理浴にアルミ押出材を浸漬することにより、上記フッ化水素アンモニウムのアルミ溶解反応、溶解アルミとフッ化水素アンモニウムのフッ化アルミニウムの生成反応を施すものとされる。
【先行技術文献】
【特許文献】
【０００３】
【特許文献１】特開２００８−１４４１９５号公報
【特許文献２】特開２００２−２５６４９０号公報
【発明の概要】
【発明が解決しようとする課題】
【０００４】
これら特許文献１及び特許文献２は、処理浴へのアルミ押出材の浸漬によって、それぞれアルミ押出材表面のダイスマークを抑制乃至消去して全面に亘る艶消し状のマット化をなし得るが、いずれもフッ化アンモニウム又はフッ化水素アンモニウムを処理浴に含有することから、マット化の副産物、即ち、スラッジとして生成するものがアンモニア化合物であるために、該スラッジは、これを、産業廃棄物として廃棄処理することが必要となるが、産業廃棄物業者もアンモニアを含んでいるものは好まず、従って、廃棄処理をなし得ない状況に至る可能性もあり、このような事態となると、アルミ押出材を用いた商品の生産を中止せざるを得ない結果に至るという企業リスクが残る。従って、アルミ押出材の処理を業とする関係メーカーとしては、環境の保全、廃棄処理のコスト、生産中止の企業リスク等の面から、アンモニア化合物のスラッジを副産物とすることなく又は可能であれば副産物として不可避的に生成されるスラッジを有価のものとして再利用し得るようにしつつ、ダイスマークの抑制乃至消去とマット化処理を可能とする新規なアルミ押出材のマット処理技術を確立し、可及的速やかにこれに移行することが求められる。
【０００５】
本発明はかかる事情に鑑みてなされたもので、その解決課題とするところは、アルミ押出材のダイスマークの抑制乃至消去と可及的美麗なマット化をなし得るとともに生成する副産物を再利用可能な有価のスラッジとし得るアルミ押出材のマット処理方法を提供するにあり、また、該処理方法によって得られるマット化表面を有するアルミ押出材及びその有価のスラッジを提供するにある。
【課題を解決するための手段】
【０００６】
上記課題に沿って鋭意研究を行った結果、本発明者らは、フッ化カリウム及びフッ酸を含有する加温処理浴にアルミ押出材を浸漬することによって、フッ酸のアルミ溶解反応を施すとともに溶解アルミとフッ化カリウムのカリウム氷晶石生成反応を施すアルミ押出材のマット処理を行うようにすることによって、アルミ押出材のダイスマークの抑制乃至消去と可及的美麗なマット化表面を得られる上、生成した副産物のカリウム氷晶石は、例えば、アルミ精錬やアルミ鋳造に有効なフラックス剤として再利用可能であることから、該副産物のスラッジを有価のものとし得るとの知見を得るに至った。
【０００７】
本発明はかかる知見に基づいてなされたもので、請求項１に記載の発明を、アルミ押出材表面をマット化するとともに該マット化により有価スラッジを生成する表面処理方法であって、フッ化カリウム及びフッ酸を含有する加温処理浴にアルミ押出材を浸漬することにより、フッ酸のアルミ溶解反応、溶解アルミとフッ化カリウムのカリウム氷晶石生成反応を施すことを特徴とするアルミ押出材のマット処理方法としたものである。
【０００８】
請求項２に記載の発明は、上記に加えて、上記加温処理浴におけるフッ化カリウム及びフッ酸の濃度を所定範囲のものとすることが、有効且つ確実に可及的美麗なマット化表面を有するアルミ押出材とし得ることから、これを、上記加温処理浴におけるフッ化カリウム及びフッ酸濃度をそれぞれ０．１５〜０．３ｍｏｌ／Ｌの範囲とすることを特徴とする請求項１に記載のアルミ押出材のマット処理方法としたものである。
【０００９】
請求項３に記載の発明は、同じく上記に加えて、フッ化カリウム及びフッ酸を含有する加温処理浴の浴温を所定範囲のものとすることが、同じく有効且つ確実に可及的美麗なマット化表面を有するアルミ押出材とし得ることから、これを、上記加温処理浴における浴温を５０〜７０℃とすることを特徴とする請求項１又は２に記載のアルミ押出材のマット処理方法としたものである。
【００１０】
請求項４に記載の発明は、上記マット化処理方法で処理して、微細にして光の乱反射を有効且つ確実に行うに好適な表面粗さを有することによって可及的美麗なマット化表面のアルミ押出材を提供するように、これを、請求項１乃至３のいずれかによって形成したマット化表面を有するアルミ押出材であって、そのマット化による表面粗さをＲａ０．９〜１．１としてなることを特徴とするマット処理のアルミ押出材としたものである。
【００１１】
請求項５に記載の発明は、上記マット化処理方法で処理したスラッジを回収して得られる有価のスラッジを提供するように、これを、請求項１乃至３のいずれかによって生成したカリウム氷晶石を回収することによって構成してなることを特徴とする有価スラッジとしたものである。
【００１２】
請求項６に記載の発明は、該有価のスラッジを、カリウム氷晶石の用途として、アルミ精錬やアルミ鋳造のフラックス用として再利用可能とするように、これを、上記カリウム氷晶石をアルミ精錬やアルミ鋳造のフラックス用としてなることを特徴とする請求項５に記載の有価スラッジとしたものである。
【００１３】
本発明はこれらをそれぞれ発明の要旨として、上記課題解決の手段としたものである。
【発明の効果】
【００１４】
本発明は以上のとおりに構成したから、請求項１に記載の発明は、フッ化カリウム及びフッ酸を含有する加温処理浴にアルミ押出材を浸漬することによって、フッ酸のアルミ溶解反応を施すとともに溶解アルミとフッ化カリウムのカリウム氷晶石生成反応を施すアルミ押出材のマット処理を行うようにして、アルミ押出材のダイスマークの抑制乃至消去と可及的美麗なマット化表面を得る一方、生成した副産物のカリウム氷晶石を、例えば、アルミ精錬やアルミ鋳造に有効なフラックス剤として再利用可能とすることによって、副産物のスラッジを有価のものとし得るアルミ押出材のマット処理方法を提供することができる。
【００１５】
請求項２に記載の発明は、上記に加えて、上記加温処理浴におけるフッ化カリウム及びフッ酸の濃度を所定範囲のものとすることにより、有効且つ確実に可及的美麗なマット化表面を有するアルミ押出材とすることができる。
【００１６】
請求項３に記載の発明は、同じく上記に加えて、フッ化カリウム及びフッ酸を含有する加温処理浴の浴温を所定範囲のものとすることにより、同じく有効且つ確実に可及的美麗なマット化表面を有するアルミ押出材とすることができる。
【００１７】
請求項４に記載の発明は、上記マット化処理方法で処理して、微細にして光の乱反射を有効且つ確実に行うに好適な表面粗さを有することによって可及的美麗なマット化表面のアルミ押出材を提供することができる。
【００１８】
請求項５に記載の発明は、上記マット化処理方法で処理したスラッジを回収して得られる有価のスラッジを提供することができる。
【００１９】
請求項６に記載の発明は、該有価のスラッジを、カリウム氷晶石の用途として、アルミ精錬やアルミ鋳造のフラックス用として再使用可能なものとすることができる。
【図面の簡単な説明】
【００２０】
【図１】マット化のメカニズムを示す説明図である。
【図２】アルミ押出材へのフッ化カリウムの吸着メカニズムを示す説明図である。
【発明を実施するための形態】
【００２１】
以下本発明を更に具体的に説明すれば、本発明のアルミ押出材のマット化処理方法は、アルミ押出材表面をマット化するとともに該マット化により有価スラッジを生成するものとして、フッ化カリウム及びフッ酸を含有する加温処理浴にアルミ押出材を浸漬することにより、フッ酸のアルミ溶解反応、溶解アルミとフッ化カリウムのカリウム氷晶石生成反応を施す方法としてある。
【００２２】
本例のアルミ押出材は、例えばＪＩＳ規定の６０６３Ｓ−Ｔ５材のバー材やパネル材であり、事前処理として脱脂処理を施し、また事後に陽極酸化処理、必要に応じて二次電解処理、電着塗装等の事後処理を施すことによって、一般に開口部材、壁面部材、エクステリア部材等の各種建築材料として使用するものとしてある。
【００２３】
該アルミ押出材、即ち、一般に事前の脱脂処理を施したアルミ押出材を浸漬する加温処理浴は、フッ化カリウムとフッ酸を含有するものとしてあり、該加温処理浴にアルミ押出材を浸漬することにより、該加温処理浴中でフッ酸によるアルミの溶解、溶解したアルミとフッ化カリウムのカリウム氷晶石の生成の反応を生じさせて、上記アルミ押出材に押出成形によって不可避的に形成されるダイスマークを抑制乃至消去するとともに該アルミ押出材を可及的美麗なマット化表面を有するものとすることができ、上記事後処理を施すことによって光の乱反射による艶消し状のマット面を有する各種建築材料に好適な商品を得ることができる。
【００２４】
これを図面によって反応メカニズムを説明すれば、加温処理浴への浸漬によって、図１に示すように、フッ酸（ＨＦ）によるアルミ溶解反応、即ち、６ＨＦ＋２Ａｌ→２Ａｌ３＋＋３Ｈ２↑＋６Ｆ−のアルミの溶解反応を生じるとともにフッ化カリウム（ＫＦ）がアルミをマスキングして、アルミ押出材の表面にカリウム氷晶石生成反応、即ち、６ＫＦ＋２Ａｌ３＋＋６Ｆ−→２Ｋ３ＡｌＦ６のカリウム氷晶石生成反応を生じる一方、フッ酸が、アルミ押出材の表面に生成したカリウム氷晶石を避けて、上記と同じアルミの溶解反応を継続し、この反応を繰り返すことによって、アルミ押出材の表面を凹凸面、即ち、溶解によりダイスマークを抑制乃至消去するとともに全面をマット化するに至るものと推認される。
【００２５】
このとき、上記フッ化カリウムによるアルミのマスキングは、図２に示すように、アルミ押出材の表面に、上記カリウム氷晶石生成反応と並行して、フッ化カリウムが吸着して該フッ化カリウムによる不活性層を形成するために、フッ酸のアルミの溶解反応を阻害しつつ、カリウム氷晶石生成反応を生じるものと見られる。
【００２６】
フッ化カリウムとフッ酸は、ＨＦ：ＫＦ＝１：１又はこれを幾分変化した濃度の濃度比率としたときに、アルミの溶解とカリウム氷晶石生成の反応が進行する一方、該濃度比率においてフッ酸濃度を高くすると、該フッ酸によるアルミの溶解が進んで、アルミ押出材の表面は、ピットを生じた全面腐食状の反応を招来し、また、フッ化カリウム濃度を高くすると、上記マスキングの作用によるアルミ押出材の不活性層の形成のために、フッ酸の溶解反応が阻害されて、ダイスマークの抑制乃至消去とマット化が不充分となるに至る。
【００２７】
実験によると、加温処理浴におけるフッ化カリウムとフッ酸は、その濃度をそれぞれ０．２〜０．２５Ｍｏｌ／Ｌの範囲とすること、また、該加温処理浴における浴温は、これを５０〜７０℃とすることによって、上記ダイスマークの抑制乃至消去とマット化を有効に行うことができる。
【００２８】
即ち、フッ化カリウム及びフッ酸の濃度を０．０５ｍｏｌ／Ｌ毎に変化し、それぞれ０．１０〜０．３５ｍｏｌ／Ｌの間で各濃度を組合せて、浴温を５０℃、６０℃、７０℃とした各３６通りの加温処理浴を形成し、該各加温処理浴に、脱脂処理、水洗処理を施して乾燥して形成した各試験体のアルミ押出材をそれぞれ２０分間浸漬して、肉視により外観及びムラの有無を判定し且つ必要に応じて表面粗さ計で表面粗さを測定した。
【００２９】
表１は、この評価結果を示すもので、表中の○は、マット面が微細で均一にしてムラがなく、外観良好にして且つダイスマークの消去が完全であり、このとき、マット化の表面粗さがＲａ０．９〜１．１の範囲内であったものを示し、△は、マット面が微細で均一にしてムラがなく、外観良好であるが、ダイスマークの抑制効果が認められるも該ダイスマークが幾分肉視されるものを示し、×は、マット面が不均一にしてムラが残り、外観不良が認められるとともにダイスマークの抑制効果が低く、残存したダイスマークが目立ったものを示す。
【００３０】
【表１】
2012112011.tif 000003
【００３１】
表１によれば、浴温５０℃のとき、フッ化カリウム及びフッ酸の濃度を、濃度比率１：１にして、それぞれ０．２０ｍｏｌ／Ｌ、０．２５ｍｏｌ／Ｌとしたとき、評価は△であるも、その余、即ち、フッ化カリウム又はフッ酸の濃度を０．２０ｍｏｌ／Ｌ、０．２５ｍｏｌ／Ｌとするも、濃度比率を１：１以外としたもの、また、フッ化カリウム又はフッ酸の濃度が０．１５ｍｏｌ／Ｌ以下とし、０．３０ｍｏｌ／Ｌ以上としたとき、いずれも評価は×であった。
【００３２】
浴温６０℃のとき、フッ化カリウム及びフッ酸の濃度を、濃度比率１：１にして、それぞれ０．２０ｍｏｌ／Ｌ、０．２５ｍｏｌ／Ｌとしたとき、また、濃度比率を１：１から幾分異なるものとするも、フッ化カリウム及びフッ酸の一方の濃度を０．２０ｍｏｌ／Ｌとし、他方の濃度を０．２５ｍｏｌ／Ｌとしたとき、評価は○であった。同様に濃度比１：１にして、それぞれ０．１５ｍｏｌ／Ｌ、０．３０ｍｏｌ／Ｌとしたとき及び濃度比率を１：１から幾分変化したものとするも、一方のフッ化カリウム濃度を０．１５ｍｏｌ／Ｌとし、他方のフッ酸濃度を０．２０又は０．２５ｍｏｌ／Ｌとしたとき、一方のフッ化カリウム濃度を０．２０ｍｏｌ／Ｌとし、他方のフッ酸濃度を０．１５又は０．３０ｍｏｌ／Ｌとしたとき、一方のフッ化カリウム濃度を０．２５ｍｏｌ／Ｌとし、他方のフッ酸濃度を０．３０ｍｏｌ／Ｌとしたとき、一方のフッ化カリウム濃度を０．３０ｍｏｌ／Ｌとし、他方のフッ酸濃度を０．２０、０．２５ｍｏｌ／Ｌ、０．３０としたとき、評価は△であった。その余、即ち、一方のフッ化カリウム濃度を０．１５ｍｏｌ／Ｌとし、他方のフッ酸濃度を０．３０とし、一方のフッ化カリウム濃度を０．２５又は０．３０ｍｏｌ／Ｌとし、他方のフッ酸濃度を０．１５としたとき、更にフッ化カリウム又はフッ酸の濃度を０．１０ｍｏｌ／Ｌとし、０．３５ｍｏｌ／Ｌ以上としたとき、いずれも評価は×であった。
【００３３】
浴温７０℃のとき、フッ化カリウム及びフッ酸の濃度を、濃度比率１：１にして、それぞれ０．２０ｍｏｌ／Ｌ、０．２５ｍｏｌ／Ｌとしたとき、また、濃度比率を１：１から幾分変化したものとするも、フッ化カリウム及びフッ酸の一方の濃度を０．２０ｍｏｌ／Ｌとし、他方の濃度を０．２５ｍｏｌ／Ｌとしたとき、評価は○であった。同様に濃度比１：１にして、それぞれ０．１５ｍｏｌ／Ｌ、０．３０ｍｏｌ／Ｌとしたとき及び濃度比率を１：１から幾分異なるものとするも、一方のフッ化カリウム濃度を０．１５ｍｏｌ／Ｌとし、他方のフッ酸濃度を０．２０又は０．２５ｍｏｌ／Ｌとしたとき、一方のフッ化カリウム濃度を０．２０ｍｏｌ／Ｌとし、他方のフッ酸濃度を０．１５としたとき、一方のフッ化カリウム濃度を０．２５ｍｏｌ／Ｌとし、他方のフッ酸濃度を０．３０ｍｏｌとしたとき、一方のフッ化カリウム濃度を０．３０ｍｏｌ／Ｌとし、他方のフッ酸濃度を０．２０ｍｏｌ／Ｌ又は０．２５ｍｏｌ／Ｌとしたとき、それぞれ評価は△であった。その余、即ち、一方のフッ化カリウム濃度を０．１５ｍｏｌ／Ｌとし、他方のフッ酸濃度を０．３０とし、一方のフッ化カリウム濃度を０．２０ｍｏｌ／Ｌとし、他方のフッ酸濃度を０．３０ｍｏｌ／Ｌとしたとき、一方のフッ化カリウム濃度を０．２５ｍｏｌ／Ｌ又は０．３０ｍｏｌ／Ｌとし、他方のフッ酸濃度を０．１５ｍｏｌ／Ｌとしたとき、更にフッ化カリウム又はフッ酸の濃度を０．１０ｍｏｌ／Ｌとし、０．３５ｍｏｌ／Ｌとしたとき、いずれも評価は×であった。
【００３４】
以上の結果から、フッ化カリウムとフッ酸の濃度は、これを０．１５〜０．３ｍｏｌ／Ｌとすること、このときフッ化カリウムとフッ酸の濃度比率は、これを１：１とし又は概ね１：１とすること、また、加温処理浴の浴温は、これを５０〜７０℃とすることで、ダイスマークが幾分肉視されるも、これを抑制するとともに外観及びムラのないマット面とするアルミ押出材のマット処理を行うことが可能となる。また、フッ化カリウムとフッ酸の濃度は、これを０．２０〜０．２５ｍｏｌ／Ｌ程度の範囲のものとすること、即ち、加温処理浴を０．２０〜０．２５ｍｏｌ／ＬのＨＦ＋０．２０〜０．２５ｍｏｌ／ＬのＫＦの液組成とすること、加温処理浴の浴温は、これを、６０〜７０℃とすることが好ましく、これによってダイスマークの消去が完全で、外観良好にしてムラのない美麗なマット面とすることが可能となることが判明する。
【００３５】
上記加温処理浴へのアルミ押出材の浸漬時間は、５〜３０分とすることで上記マット処理を行うことができるが、浸漬時間が短いとダイスマークが肉視される抑制効果が不足する傾向を招き、浸漬時間が長いとダイスマークは消去し得るも、マット面の表面粗さが大きくなる傾向を招くので、該浸漬時間は、ダイスマークを完全に消去し、外観良好にしてムラのない美麗なマット面とする上で、１０〜２５分とするのが好ましい。
【００３６】
このとき評価○のマット化表面を有するアルミ押出材の表面粗さを測定したところ、そのマット化による表面粗さは、いずれもＲａ０．９〜１．１の範囲であり、光の乱反射を有効且つ適切に行う微細なマット面であり、開口部材等のアルミ建材に用いるアルミ形材のマット面として極めて美麗なものであった。従って、該マット化表面を有するアルミ押出材は、そのマット化による表面粗さをＲａ０．９〜１．１とすることにより、各種アルミ建材に好適に使用することが可能となり、また、該アルミ建材への使用に際しては、常法に従って、表面処理性能を確保するために、事後処理として、陽極酸化処理又は該陽極酸化処理及び二次電解処理、更に電着塗装処理を施すことが好ましい。
【００３７】
更に、上記実験の結果、加温処理浴中に沈殿残存したスラッジを回収し、該スラッジの定性分析を、ＸＲＤ（Ｘ線回折）によって行った結果、該スラッジの主成分がカリウム氷晶石であることを検出確認した。そこで、更に該スラッジのフッ素含有比率を硫酸蒸留法を用いて分析した結果、該カリウム氷晶石を主成分とするスラッジにおけるフッ素含有率は４４％であった。この結果から推認すると、該スラッジは１００％乃至これに近いカリウム氷晶石であることが判明した。
【００３８】
カリウム氷晶石は、例えば、アルミ精錬やアルミ鋳造のフラックスとして用いることが可能である。即ち、酸化アルミの融点が非常に高いために、酸化アルミを単独で融解するには困難を伴うところ、該酸化アルミはカリウム氷晶石に融け込み易い性質を示すことから、カリウム氷晶石をフラックス（融剤）として使用し、共有結合性の高い酸化アルミの３次元網目構造に、一本の結合手を持つカリウム氷晶石のフッ素原子を入り込ませるようにすれば、その融点を、工業的に可能な８００℃前後まで降下し得るためである。
【００３９】
従って、アルミ押出材のマット処理によって副産物として生成するカリウム氷晶石のスラッジは、従来の副産物であるアンモニア化合物が産業廃棄物として処理されることを要し、産業廃棄物処理業者もその取り扱いを好まないのと異なり、環境面に対して悪影響を与える可能性がなく、経済価値を有する有価スラッジとして、コストを掛けて廃棄処理を行う必要もなく、例えば、アルミ精錬やアルミ鋳造のフラックス用とすることによって、その有効な再利用を図ることが可能となる。
【００４０】
以上のとおり、フッ化カリウム及びフッ酸を含有する加温処理浴を、アルミ押出材を浸漬する処理浴とし、その濃度乃至浴温を所定範囲のものとすることによって、アルミ押出材のダイスマークを抑制乃至消去して、全面に亘って均一なマット面を付与することができるとともにスラッジとしてカリウム氷晶石を副産物とすることによって、環境面及び再利用面から好ましいものとすることができる。
【００４１】
本発明の説明は以上のとおりとしたが、上記フッ化カリウム及びフッ酸を含有する加温処理浴に、界面活性剤、例えばアニオン系の界面活性剤を少量添加（例えば、１〜数ｇ／Ｌ）すると、フッ化カリウム及びフッ酸の濃度範囲を幾分拡大するように作用する傾向が見られることから、上記加温処理浴に対して該界面活性剤を少量添加するようにすることを含めて、本発明の実施に当って、加温処理浴、フッ化カリウム、フッ酸、アルミ溶解反応、カリウム氷晶石生成反応、これらによるアルミ押出材のマット処理方法の具体的工程、条件、これらに対する付加、これらによって得られるマット化表面を有するアルミ押出材、有価スラッジとしてのカリウム氷晶石等の具体的形態、用途等は、上記発明の要旨に反しない限り様々な形態のものとすることができる。
【図１】
2012112011.tif 000004
【図２】
2012112011.tif 000005